(57)【要約】顕著に優れた難燃性を有し、機械的特性にも優れ、且つ耐衝撃性（室温における耐衝撃性のみでなく、低温における耐衝撃性も含む）にも優れるポリブチレンテレフタレート樹脂組成物を提供する。本願では、難燃剤を配合したポリブチレンテレフタレートに対して、特定のエラストマーとポリカーボネートとを配合する。特定のエラストマーとは、コアはスチレンブタジエン系ゴムであり、シェルはアルキル（メタ）アクリレートであるコアシェル系エラストマーである。本発明のポリブチレンテレフタレート樹脂組成物においては、コアシェル系エラストマーの含有量を５質量％以上２０質量％以下に調整する必要がある。【特許請求の範囲】
【請求項１】
ポリブチレンテレフタレートと、ポリカーボネートと、コアシェル系エラストマーと、難燃剤とを含み、
前記コアシェル系エラストマーにおける、コアはスチレンブタジエン系ゴムであり、シェルはアルキル（メタ）アクリレートであり、
前記コアシェル系エラストマーの含有量が全組成物中の５質量％以上２０質量％以下であるポリブチレンテレフタレート樹脂組成物。
【請求項２】
前記ポリブチレンテレフタレートと前記ポリカーボネートとの質量比（ポリブチレンテレフタレートの含有量／ポリカーボネートの含有量）が、６／４以上９／１以下である請求項１に記載のポリブチレンテレフタレート樹脂組成物。
【請求項３】
前記ポリカーボネートの含有量が１０質量％以上である請求項１又は２に記載のポリブチレンテレフタレート樹脂組成物。
【請求項４】
前記難燃剤は、臭素含有難燃剤である請求項１から３のいずれかに記載のポリブチレンテレフタレート樹脂組成物。
【請求項５】
請求項１から４のいずれかに記載のポリブチレンテレフタレート樹脂組成物を成形してなる樹脂成形体。
【請求項６】
屋外用電気部材である請求項５に記載の樹脂成形体。
【請求項７】
前記屋外用電気部材が太陽電池用部材、屋外ブレーカー、屋外スイッチ、電気車両用コネクタ、又は電気車両用電子部品筐体である請求項６に記載の樹脂成形体。
【発明の詳細な説明】
【技術分野】
【０００１】
本発明は、太陽光発電モジュール用接続構造体等の屋外用電気部材の原料として好適なポリブチレンテレフタレート樹脂組成物に関する。
【背景技術】
【０００２】
太陽の光エネルギーを電気に変換する太陽光発電モジュール（以下、単に「モジュール」という場合がある）には、その電気を有用な形で取り出すため、モジュール間のケーブルを接続するためのジャンクションボックスやコネクタが、モジュール毎に設けられている。ジャンクションボックス内には、バイパスダイオード等が配置されていて、太陽光発電モジュールの表面に部分的な影がかかったり，電池セルが故障してモジュールの出力が低下したりする場合でも、その影響を最小限に抑える工夫がなされている。この場合、バイパスダイオードは発熱し発火するおそれがあるため、ジャンクションボックス全体は難燃性を有することが求められる。かかる発熱対策には、ダイオードの数を増やしたり、金属製の放熱板をバイパスダイオードに取り付けることで熱伝導させたり、ジャンクションボックスの容積を大型化したりすることで放熱する方法が提案されている（特許文献１及び２参照）。【０００３】
ジャンクションボックスは、太陽光発電モジュールの付属部品として、屋根上等の屋外に設置されることもあるため、飛来物に対する耐衝撃性を有することが求められ、特に低温時においても耐衝撃性を有することが求められる。ジャンクションボックスの耐衝撃性を向上させるために、製品肉厚を厚くしたり、ボックスを大型化したりすることが行われている。太陽光発電モジュール用コネクタについてもジャンクションボックスと同様に耐衝撃性が求められている。このように屋外用電気部材には、優れた難燃性と耐衝撃性が求められる場合が多い。【０００４】
ところで、ポリブチレンテレフタレートは、その優れた機械特性、電気特性、耐熱性、耐薬品性等を活かして、電気電子部品、自動車部品、機構部品等の原料として利用されている。電気電子部品、産業機器、建築用途においては、電気電子部品からの発火、産業機器では溶接、スパッタ等による延焼の危険性から難燃性が強く求められており、難燃剤を配合したポリブチレンテレフタレート樹脂組成物が原料として利用される場合がある（例えば、特許文献３参照）。
【先行技術文献】
【特許文献】
【０００５】
【特許文献１】国際公開第２００５／１１７１４１号パンフレット
【特許文献２】実開平５−１２５３号公報
【特許文献３】特開２０１０−００６９３７号公報
【発明の概要】
【発明が解決しようとする課題】
【０００６】
難燃剤を配合したポリブチレンテレフタレート樹脂組成物は、屋外用電気部材の原料として好適であるように思われる。しかし、難燃剤を配合したポリブチレンテレフタレート樹脂組成物の場合、当該樹脂組成物を成形してなる成形体の、低温での耐衝撃性は低下する傾向にある。そして、上記成形体の、低温での耐衝撃性を向上させようとして、エラストマーを添加すると難燃性が顕著に高まらない傾向にある。【０００７】
本発明は、上記課題を解決するためになされたものであり、その目的は、顕著に優れた難燃性を有し、機械的特性にも優れ、且つ耐衝撃性（室温における耐衝撃性のみでなく、低温における耐衝撃性も含む）にも優れるポリブチレンテレフタレート樹脂組成物を提供することにある。
【課題を解決するための手段】
【０００８】
本発明者らは、上記課題を解決するために鋭意研究を重ねた。その結果、難燃剤を配合したポリブチレンテレフタレートに対して、特定のエラストマーとポリカーボネートとを配合することで、上記課題を解決できることを見出し、本発明を完成するに至った。より具体的には、本発明は、以下のものを提供する。【０００９】
（１）  ポリブチレンテレフタレートと、ポリカーボネートと、コアシェル系エラストマーと、難燃剤とを含み、前記コアシェル系エラストマーにおける、コアはスチレンブタジエン系ゴムであり、シェルはアルキル（メタ）アクリレートであり、前記コアシェル系エラストマーの含有量が全組成物中の５質量％以上２０質量％以下であるポリブチレンテレフタレート樹脂組成物。【００１０】
（２）  前記ポリブチレンテレフタレートと前記ポリカーボネートとの質量比（ポリブチレンテレフタレートの含有量／ポリカーボネートの含有量）が、６／４以上９／１以下である（１）に記載のポリブチレンテレフタレート樹脂組成物。【００１１】
（３）  前記ポリカーボネートの含有量が２０質量％以上である（１）又は（２）に記載のポリブチレンテレフタレート樹脂組成物。【００１２】
（４）  前記難燃剤は、臭素含有難燃剤である（１）から（３）のいずれかに記載のポリブチレンテレフタレート樹脂組成物。【００１３】
（５）  （１）から（４）のいずれかに記載のポリブチレンテレフタレート樹脂組成物を成形してなる樹脂成形体。【００１４】
（６）  屋外用電気部材である（５）に記載の樹脂成形体。【００１５】
（７）  前記屋外用電気部材が太陽電池、屋外ブレーカー、屋外スイッチ、電気車両用コネクタ、又は電気車両用電子部品筐体である（６）に記載の樹脂成形体。
【発明の効果】
【００１６】
本発明のポリブチレンテレフタレート樹脂組成物は、顕著に優れた難燃性を有し、機械的特性にも優れ、且つ室温及び低温での耐衝撃性にも優れる。
【発明を実施するための形態】
【００１７】
以下、本発明の実施形態について説明する。なお、本発明は以下の実施形態に限定されない。
【００１８】
本発明のポリブチレンテレフタレート樹脂組成物は、ポリブチレンテレフタレートと、ポリカーボネートと、特定のコアシェル系エラストマーと、難燃剤とを含む。
【００１９】
＜ポリブチレンテレフタレート＞
ポリブチレンテレフタレートとは、少なくともテレフタル酸又はそのエステル形成性誘導体（Ｃ１〜Ｃ６のアルキルエステルや酸ハロゲン化物等）を含むジカルボン酸成分と、少なくとも炭素原子数４のアルキレングリコール（１，４−ブタンジオール）又はそのエステル形成性誘導体を含むグリコール成分とを重縮合して得られるポリブチレンテレフタレートである。ポリブチレンテレフタレートはホモポリブチレンテレフタレートに限らず、ブチレンテレフタレート単位を６０モル％以上（特に７５モル％以上９５モル％以下）含有する共重合体であってもよい。
【００２０】
ポリブチレンテレフタレートにおいて、テレフタル酸及びそのエステル形成性誘導体以外のジカルボン酸成分（コモノマー成分）としては、例えば、イソフタル酸、フタル酸、２，６−ナフタレンジカルボン酸、４，４’−ジカルボキシジフェニルエーテル等のＣ８〜Ｃ１４の芳香族ジカルボン酸；コハク酸、アジピン酸、アゼライン酸、セバシン酸等のＣ４〜Ｃ１６のアルキルジカルボン酸；シクロヘキサンジカルボン酸等のＣ５〜Ｃ１０のシクロアルキルジカルボン酸；これらのジカルボン酸成分のエステル形成性誘導体（Ｃ１〜Ｃ６のアルキルエステル誘導体や酸ハロゲン化物等）が挙げられる。これらのジカルボン酸成分は、単独で又は２種以上を組み合わせて使用できる。
【００２１】
ポリブチレンテレフタレートにおいて、１，４−ブタンジオール以外のグリコール成分（コモノマー成分）としては、例えば、エチレングリコール、プロピレングリコール、トリメチレングリコール、１，３−ブチレングリコール、ヘキサメチレングリコール、ネオペンチルグリコール、１，３−オクタンジオール等のＣ２〜Ｃ１０のアルキレングリコール；ジエチレングリコール、トリエチレングリコール、ジプロピレングリコール等のポリオキシアルキレングリコール；シクロヘキサンジメタノール、水素化ビスフェノールＡ等の脂環式ジオール;ビスフェノールＡ、４，４’−ジヒドロキシビフェニル等の芳香族ジオール；ビスフェノールＡのエチレンオキサイド２モル付加体、ビスフェノールＡのプロピレンオキサイド３モル付加体等の、ビスフェノールＡのＣ２〜Ｃ４のアルキレンオキサイド付加体；又はこれらのグリコールのエステル形成性誘導体（アセチル化物等）が挙げられる。これらのグリコー成分は、単独で又は２種以上を組み合わせて使用できる。
【００２２】
以上説明したコモノマー成分を共重合したポリブチレンテレフタレート共重合体は、何れもポリブチレンテレフタレートとして好適に使用できる。また、ポリブチレンテレフタレートとして、ホモポリブチレンテレフタレート重合体とポリブチレンテレフタレート共重合体とを組み合わせて使用してもよい。
【００２３】
本発明のポリブチレンテレフタレートの末端カルボキシル基量は、本発明の目的を阻害しない限り特に制限されない。ポリブチレンテレフタレートの末端カルボキシル基量は、３０ｍｅｑ／ｋｇ以下が好ましく、２５ｍｅｑ／ｋｇ以下がより好ましい。かかる範囲の末端カルボキシル基量のポリブチレンテレフタレートを用いる場合には、得られるポリブチレンテレフタレート樹脂組成物が特に耐ヒートショック性に優れたものとなり、且つ、湿熱環境下での加水分解による強度低下をより受けにくくなる。
【００２４】
また、本発明のポリブチレンテレフタレートのメルトフローレートは本発明の目的を阻害しない範囲で特に制限されない。ポリブチレンテレフタレートのメルトフローレートは６ｇ／１０ｍｉｎ以上５０ｇ／１０ｍｉｎ以下であるのが好ましい。さらに好ましくは７ｇ／１０ｍｉｎ以上３０ｇ／１０ｍｉｎ以下である。かかる範囲のメルトフローレートのポリブチレンテレフタレートを用いる場合には、得られるポリブチレンテレフタレート樹脂組成物が特に成形性に優れたものとなる。また、異なるメルトフローレートを有するポリブチレンテレフタレートをブレンドして、メルトフローレートを調整することもできる。例えば、メルトフローレート５０ｇ／１０ｍｉｎのポリブチレンテレフタレートとメルトフローレート８ｇ／１０ｍｉｎのポリブチレンテレフタレートとをブレンドすることにより、メルトフローレート２０ｇ／１０ｍｉｎのポリブチレンテレフタレートを調製することができる。ポリブチレンテレフタレートのメルトフローレートは、ＩＳＯ１１３３に準拠した条件で測定することができる。
【００２５】
本発明のポリブチレンテレフタレート樹脂組成物中のポリブチレンテレフタレートの含有量は特に限定されないが、後述するポリカーボネートの含有量と調整して決定されることが好ましい。
【００２６】
＜ポリカーボネート＞
ポリカーボネートは、溶剤法、即ち、塩化メチレン等の溶剤中で公知の酸受容体、分子量調整剤の存在下、二価フェノールとホスゲンのようなカーボネート前駆体との反応又は二価フェノールとジフェニルカーボネートのようなカーボネート前駆体とのエステル交換反応によって製造することができる。ここで、二価フェノールとしてはビスフェノール類を例示することができる。より具体的には、２，２−ビス（４−ヒドロキシフェニル）プロパン、即ちビスフェノールＡを例示することができる。また、ビスフェノールＡの一部又は全部を他の二価フェノールで置換したものであってもよい。ビスフェノールＡ以外の二価フェノールとしては、例えばハイドロキノン、４，４−ジヒドロキシジフェニル、ビス（４−ヒドロキシフェニル）アルカン、ビス（４−ヒドロキシフェニル）シクロアルカン、ビス（４−ヒドロキシフェニル）スルフィド、ビス（４−ヒドロキシフェニル）スルホン、ビス（４−ヒドロキシフェニル）スルホキシド、ビス（４−ヒドロキシフェニル）エーテルのような化合物又はビス（３，５−ジブロモ−４−ヒドロキシフェニル）プロパン、ビス（３，５−ジクロロ−４−ヒドロキシフェニル）プロパンのようなハロゲン化ビスフェノール類を例示することができる。これら二価フェノールは二価フェノールのホモポリマー又は２種以上のコポリマーであってもよい。さらに本発明で用いるポリカーボネートは多官能性芳香族化合物を二価フェノール及び／又はカーボネート前駆体と反応させた熱可塑性ランダム分岐ポリカーボネートであってもよい。なお、ポリブチレンテレフタレート樹脂組成物には複数種のポリカーボネートを含有させてもよい。
【００２７】
本発明のポリカーボネートのメルトフローレートは本発明の目的を阻害しない範囲で特に制限されない。ポリカーボネートのメルトフローレートは３ｇ／１０ｍｉｎ以上３０ｇ／１０ｍｉｎ以下が好ましい。さらに好ましくは１３ｇ／１０ｍｉｎ以上２４ｇ／１０ｍｉｎ以下である。かかる範囲のメルトフローレートのポリカーボネートを用いる場合には、得られるポリブチレンテレフタレート樹脂組成物が特に成形性に優れたものとなる。
【００２８】
ポリカーボネートの種類は特に限定されない。また、ポリブチレンテレフタレート樹脂組成物中のポリカーボネートの含有量も特に限定されず、ポリブチレンテレフタレートの含有量と調整して決定されることが好ましく、耐衝撃性の観点からは、１０質量％以上であることがより好ましく、２０質量％以上であることが特に好ましい。ポリブチレンテレフタレートの含有量とポリカーボネートの含有量の詳細は後述する。
【００２９】
前記ポリブチレンテレフタレートの含有量とポリカーボネートの含有量の詳細については、ポリブチレンテレフタレートとポリカーボネートとの質量比（ポリブチレンテレフタレートの含有量／ポリカーボネートの含有量）が、６／４以上９／１以下であることが好ましい。６／４以上であればポリブチレンテレフタレートの有する優れた機械特性、電気特性、耐乾熱性及び耐薬品性を示すという理由で好ましく、９／１以下であれば耐衝撃性に優れるという理由で好ましい。より好ましくは６／４以上８／２以下である。
【００３０】
＜コアシェル系エラストマー＞
特定のコアシェル系エラストマーとは、コアはスチレンブタジエン系ゴムであり、シェルはアルキル（メタ）アクリレートに由来する繰り返し単位から構成されるアクリル系重合体である。特定のコアシェル系エラストマーを使用することで、ポリブチレンテレフタレート中に分散するポリカーボネート中に、コアシェル系エラストマーが分散し、ポリブチレンテレフタレート樹脂組成物の耐衝撃性（特に、低温での耐衝撃性）を顕著に向上させることができると推測される。
【００３１】
また、一般的に、ポリブチレンテレフタレート樹脂組成物にエラストマー成分を含有させると、樹脂組成物の難燃性が低下する傾向にある。しかし、上記特定のコアシェル系エラストマーを含有させる場合には、燃焼時の耐バーンスルー性を向上させると推測される。
【００３２】
さらに、一般的に、エラストマー成分はポリブチレンテレフタレート樹脂組成物の流動性を低下させる傾向にある。しかし、上記特定のコアシェル系エラストマーは、成形時の流動性を大きく低下させることなく耐衝撃性や耐バーンスルー性を向上させる事ができるため、得られるポリブチレンテレフタレート樹脂組成物は良好な流動性を示す。ここで、良好な流動性とは温度２６０℃、せん断速度１０００ｓｅｃ−１での溶融粘度が０．３５ｋＰａ・ｓ未満であることを指す。
【００３３】
アルキル（メタ）アクリレートとしては、メチル（メタ）アクリレート、エチル（メタ）アクリレート、ブチル（メタ）アクリレート等を例示することができる。本発明においてアルキル（メタ）アクリレートは、アルキルメタクリレートであることが好ましく、最も好ましくはメチルメタクリレートである。
【００３４】
また、アクリル系重合体には、本発明の効果を大きく害さない範囲で、アルキル（メタ）アクリレート以外のモノマーに由来する繰り返し単位を含んでもよい。
【００３５】
スチレンブタジエン系ゴムは、主な共重合成分としてスチレンとブタジエンとを含む重合体である。スチレンブタジエン系ゴムには、本発明の効果を大きく害さない範囲で、スチレン及びブタジエン以外の共重合成分を含んでもよい。
【００３６】
ポリブチレンテレフタレート樹脂組成物中のコアシェル系エラストマーの含有量は５質量％以上２０質量％以下である。５質量％以上であることは低温衝撃性向上という理由で必要である。また、２０質量％以下であることは難燃性や耐乾熱性及び流動性を損なわないという理由で必要である。より好ましいコアシェル系エラストマーの含有量は、１５質量％以上２０質量％以下である。
【００３７】
難燃剤の種類は特に限定されず、例えば、ハロゲン含有難燃剤、リン含有難燃剤、窒素含有難燃剤、イオウ含有難燃剤、ケイ素含有難燃剤、アルコール系難燃剤、無機系難燃剤、芳香族樹脂難燃剤等を例示することができる。本発明においては、ハロゲン含有難燃剤の使用が好ましく、より好ましくは臭素含有難燃剤である。臭素含有難燃剤としては、臭素含有アクリル系樹脂、臭素含有スチレン系樹脂、臭素含有ポリカーボネート系樹脂、臭素含有エポキシ系樹脂、臭素化ポリアリールエーテル化合物、臭素化芳香族イミド化合物、臭素化ビスアリール化合物、臭素化トリ（アリールオキシ）トリアジン化合物等が挙げられる。剛性、耐衝撃性、流動性をバランス良く向上させられるため臭素含有エポキシ系樹脂が好ましい。
【００３８】
上記臭素含有エポキシ系樹脂としては、末端が封止されたものを使用してもよい。末端を封止した臭素含有エポキシ系樹脂を使用すれば、成形時の樹脂組成物の流動性が高くなるため好ましい。末端封止された臭素含有エポキシ系樹脂の中でも、ビスフェノールＡ型エポキシ系樹脂が特に好ましい。また、末端封止にはブロモフェノールが好ましく使用されるが、ブロモフェノールの中でもトリブロモフェノールが特に好ましく使用される。なお、ポリブチレンテレフタレート樹脂組成物には、複数種類の難燃剤が含まれていてもよい。
【００３９】
ポリブチレンテレフタレート樹脂組成物が難燃剤を含有する場合、難燃剤は樹脂組成物の耐衝撃性を低下させる傾向にある。しかし、本発明においては、特定のエラストマーとポリカーボネートとを併用することで、樹脂組成物の耐衝撃性（特に低温における耐衝撃性）が顕著に高められている。その結果、本発明の樹脂組成物は難燃剤を含みつつ、非常に優れた耐衝撃性を有する。
【００４０】
本発明のポリブチレンテレフタレート樹脂組成物中の難燃剤の含有量は、特に限定されないが、１０質量％以上１５質量％以下であることが好ましい。１０質量％以上であれば難燃性が付与されるという理由で好ましく、１５質量％以下であれば耐衝撃性が維持されるという理由で好ましい。
【００４１】
以上の必須成分である、ポリブチレンテレフタレート、ポリカーボネート、コアシェル系エラストマー、難燃剤以外のその他の成分を含有してもよい。その他の成分としては、難燃助剤、ドリッピング防止剤、安定剤、酸化防止剤、帯電防止剤、離型剤、着色剤等を挙げることができる。
【００４２】
難燃助剤として、その種類は特に限定されないが、臭素含有難燃剤を使用する場合には、例えば酸化アンチモンの使用が好ましい。酸化アンチモンとしては三酸化アンチモン、五酸化アンチモン等を例示することができる。また、難燃助剤の含有量は２質量％以上１０質量％以下であることが好ましい。
【００４３】
ドリッピング防止剤として、例えば、フッ素含有樹脂を使用することができる。入手しやすさ、効果の高さ、取り扱いの容易さから、特にテトラフルオロエチレン重合体が好ましい。テトラフルオロエチレン重合体の含有量は、１質量％以下であることが好ましい。
【００４４】
安定剤についても、その種類は特に限定されないが、ポリブチレンテレフタレートとポリカーボネートのエステル交換を抑制する目的として、例えばリン系安定剤を好ましく用いることができる。また、安定剤の含有量も特に限定されないが、０．１質量％以上１．０質量％以下であることが好ましい。
【００４５】
酸化防止剤についても、その種類は特に限定されず、適宜好ましいものを用いることができる。また、酸化防止剤の含有量は、０．１質量％以上１．０質量％以下であることが好ましい。
【００４６】
＜ポリブチレンテレフタレート樹脂組成物の調製方法＞
本発明のポリブチレンテレフタレート樹脂組成物の調製法の具体的態様は特に限定されるものではなく、一般に樹脂組成物又はその成形体の調製法として公知の設備と方法により、ポリブチレンテレフタレート樹脂組成物を調製することができる。例えば、必要な成分を混合し、１軸又は２軸の押出機又はその他の溶融混練装置を使用して混練し、成形用ペレットとして調製することができる。また、押出機又はその他の溶融混練装置は複数使用してもよい。また、樹脂組成物の混練温度（シリンダー温度）は２５０℃以上２８０℃以下が好ましく、より好ましくは２６０℃以上２７０℃以下である。混練温度が２８０℃より高いと混練中に樹脂の分解が進行しやすく、２５０℃より低いと得られるポリブチレンテレフタレート樹脂組成物中の各成分の分散状態が優れない場合があり好ましくない。
【００４７】
＜成形体の製造方法＞
本発明のポリブチレンテレフタレート樹脂組成物を用いて、従来公知の成形方法（例えば、射出成形、押出成形、圧縮成形、ブロー成形、真空成形、発泡成形、回転成形、ガスインジェクション成形等の方法）で、種々の成形体を成形することができる。
【００４８】
上記のような方法で得られた成形体は、難燃性に優れる。具体的には、ＵＬ燃焼試験法における５ＶＡの規格を満たす。また、上記のような方法で得られた成形体は、室温及び低温においても優れた耐衝撃性を備え、さらに、引張り特性や曲げ特性も良好である。
【００４９】
本発明の樹脂組成物は、これを成形してなる成形体が上記の性質を有するため、屋外で使用される屋外用電気部材の原料として好ましい。ここで、屋外用電気部材とは、屋外で使用される電気製品の一部を構成する樹脂部品を指す。屋外用電気部材には難燃性が求められる場合が多く、また、耐候性、耐熱性、室温や低温での耐衝撃性も求められる場合も多い。
【００５０】
屋外用電気部材の具体例としては、太陽電池、屋外ブレーカー、屋外スイッチ、電気車両に用いられるコネクタ、又は電気車両用電子部品筐体に用いられる電子部品の筐体を挙げることができる。
【実施例】
【００５１】
以下実施例により本発明をさらに詳しく説明するが、本発明はこれらに限定されるものではない。【００５２】
＜材料＞
ポリブチレンテレフタレート樹脂１（ＰＢＴ１）：ウィンテックポリマー社製、メルトフローレート：２３ｇ／１０ｍｉｎ
ポリブチレンテレフタレート樹脂２（ＰＢＴ２）：ウィンテックポリマー社製、メルトフローレート：６．５ｇ／１０ｍｉｎ
ポリカーボネート（ＰＣ）：帝人化成社製、「パンライトＬ−１２２５」
エラストマー１（ＭＢＳ）：シェルがメタクリレート、コアがブタジエンスチレンのコアシェル系エラストマー（ローム・アンド・ハース・ジャパン社製、「パラロイドＥＸＬ２６０２」）
エラストマー２（アクリル系コアシェル）：コア層がアクリル系ゴム、シェル層がビニル系重合体のコアシェルエラストマー（ローム・アンド・ハース・ジャパン社製、「パラロイドＥＸＬ２３１４」）
エラストマー３（ＥＭＡ−ＧＭＡ）：エチレン−メチルアクリレート−グリシジルメタクリレート共重合体（住友化学工業社製、「ＢＯＮＤＦＡＳＴ  ７Ｍ」）
難燃剤１：臭素含有アクリル樹脂（アイシーエル・アイピー・ジャパン社製、「ＦＲ１０２５」）
難燃剤２：臭素含有エポキシ系樹脂（アイシーエル・アイピー・ジャパン社製、「Ｆ３１００」、末端封止有り）
難燃剤３：臭素含有ポリカーボネート系樹脂（帝人化成社製、「ファイヤーガード７５００」）
難燃助剤：三酸化アンチモン（日本精鉱社製、「ＰＡＴＯＸ−Ｍ」）
ドリッピング防止剤（ＰＴＦＥ）：ポリテトラフルオロエチレン樹脂（旭硝子（株）製、フルオンＣＤ−０７６）
安定剤１：リン酸二水素ナトリウム（米山化学工業社製、「リン酸一ナトリウム」）
安定剤２：リン系安定剤（ＡＤＥＫＡ社製、「アデカスタブＰＥＰ３６」）
酸化防止剤：ヒンダードフェノール系酸化防止剤（チバ・ジャパン社製、「Ｉｒｇａｎｏｘ１０１０」）
離型剤：ジグリセリン脂肪酸エステル（理研ビタミン社製、「リケマールＢ１００」）【００５３】
＜ポリブチレンテレフタレート樹脂組成物の製造＞
上記の材料を以下の表１に示す割合（単位は質量％）でドライブレンドし、３０ｍｍφのスクリューを有する２軸押出機（（株）日本製鋼所製）にホッパーから供給して２６０℃で溶融混練し、ペレット状のポリブチレンテレフタレート樹脂組成物を得た。【００５４】
＜評価＞
実施例の試験片及び比較例の樹脂組成物を用いて、引張り特性、曲げ特性、衝撃性、低温衝撃性、燃焼性、流動性の評価を以下の方法で行った。【００５５】
［引張り特性］
得られたペレット状の樹脂組成物を、成形温度２６０℃、金型温度８０℃で、射出成形して試験片を作製し、ＩＳＯ５２７−１，２に準拠し、引張り強さ、及び引張り伸びの測定を行った。測定結果を表１に示した。【００５６】
［曲げ特性］
得られたペレット状の樹脂組成物を、成形温度２６０℃、金型温度８０℃で、射出成形して試験片を作製し、ＩＳＯ１７８に準拠し、曲げ強さ、及び曲げ弾性率の測定を行った。測定結果を表１に示した。【００５７】
［衝撃性］
得られたペレット状の樹脂組成物を、成形温度２６０℃、金型温度８０℃で、射出成形し、シャルピー衝撃試験片を作製し、ＩＳＯ１７９／１ｅＡに定められている評価基準に従い、２３℃の条件で評価した。評価結果を表１に示した。【００５８】
［低温衝撃］
−４０℃の条件で行う衝撃性の評価であり、−４０℃で行う以外については、上記の衝撃性と同様の方法で行った。評価結果を表１に示した。【００５９】
［燃焼性］
得られたペレット状の樹脂組成物を、成形温度２６０℃で成形した短冊状試験片（１２５×１３×１．５／単位ｍｍ）、板状試験片（１５０×１５０×１．５／単位ｍｍ）を用い、アンダーライターズ・ラボラトリーズのＵＬ−９４規格燃焼試験における５Ｖ試験による評価を行った。満たした規格（５ＶＡ、５ＶＢ、又は×（５ＶＡ、５ＶＢのいずれも満たさず））、短冊状試験片着火後の燃焼時間（試験片５本の平均値、「ＤＲＢ」は燃焼部の滴下により下部の綿が発火した事を示す）、板状試験片がバーンスルー穴を示すか否か（「○」は穴が無し、「×」は穴があいた、「−」は短冊状試験片の評価でＮＧのため板状試験片では評価しなかった、ということを示す）を表１に示した。【００６０】
［流動性］
ペレット状の樹脂組成物について、東洋精機製作所社製キャピログラフ１Ｂを用いて、ＩＳＯ１１４４３に準拠して、炉体温度２６０℃、キャピラリーφ１ｍｍ×２０ｍｍＬにて、剪断速度１０００ｓｅｃ−１にて溶融粘度を測定した。測定結果を表１に示した。【００６１】
【表１】
2013058269.tif 000002
【００６２】
実施例１〜２と比較例１〜５との比較、実施例３と比較例７〜８との比較から、コアはスチレンブタジエン系ゴムであり、シェルはアルキル（メタ）アクリレートであるコアシェル系エラストマーを用いれば、顕著に優れた難燃性を有し、低温での耐衝撃性にも優れ、引張特性や曲げ特性等の機械的性質も良好であり、流動性にも優れることが確認された。また、実施例１〜３の溶融粘度の結果から、本願発明のポリブチレンテレフタレート樹脂組成物は、良好な成形性を備える。【００６３】
また、実施例１〜２と比較例６とから、特定のコアシェル系エラストマーを、特定の量使用することで、本発明の効果を奏することが確認された。【００６４】
実施例１〜３から、ポリカーボネートと特定のコアシェル系エラストマーと臭素含有アクリル系樹脂との組み合わせは、低温での耐衝撃性をより高めることが確認された。【００６５】
また、ポリカーボネートと特定のコアシェル系エラストマーと臭素含有エポキシ系樹脂とを組み合わせると、機械特性と耐衝撃性と流動性を同時に高められることが確認された。【００６６】
実施例３と比較例７〜８、実施例２と比較例１と比較例３、比較例２と比較例５〜６の結果から、エラストマーとしてＭＢＳを用いることで、ポリブチレンテレフタレート樹脂組成物の流動性が高まることが確認された。
【国際調査報告】
2013058269.tif 000003
2013058269.tif 000004
2013058269.tif 000005
2013058269.tif 000006